"成分A成分A-1~A-4を少なくとも含有するラジカル重合性モノマー、成分A-1N-ビニルラクタム類、成分A-2式1で表される化合物、成分A-3式2又は式3で表される化合物、及び、成分A-42官能以上のメタアクリレート化合物、並びに、成分B重合開始剤として成分B-1ビスアシルホスフィン化合物、を含み、成分A-1~A-3の総含有量が65~90重量であり、成分A-4の含有量が1~9重量であり、25°Cにおける表面張力が、34.0~40.0mN/mであることを特徴とするインクジェットインク組成物。式1中、R1は水素原子又はメチル基を表し、Xは単結合又は二価の連結基を表す。式2中、R1は水素原子又はメチル基を表し、Xは単結合又は二価の連結基を表す。式3中、R1は水素原子又はメチル基を表し、R2はアルキル基を表し、nは1~3の整数を表す。シリコーン系界面活性剤及びフッ素系界面活性剤を含有しないか、又は、これらの界面活性剤の総含有量が、インクジェットインク組成物の全重量に対し、0.01重量未満である、請求項1に記載のインクジェットインク組成物。成分A-3として、式2で表されるラジカル重合性モノマーを含有する、請求項1又は2に記載のインクジェットインク組成物。成分A-3として、式2で表されるラジカル重合性モノマー、及び式3で表されるラジカル重合性モノマーを含有する、請求項1~3のいずれか1項に記載のインクジェットインク組成物。成分B重合開始剤として成分B-2チオキサントン化合物を更に含有する、請求項1~4のいずれか1項に記載のインクジェットインク組成物。成分B-1と成分B-2との総含有量が、インクジェットインク組成物の全重量に対し、2.5~10重量である、請求項5に記載のインクジェットインク組成物。前記式1における二価の連結基が、炭素原子数1~20の二価の炭化水素基である、請求項1~6のいずれか1項に記載のインクジェットインク組成物。前記式2における二価の連結基が、アルキレン基又は1以上のアルキレン基とエーテル結合、エステル結合、ウレタン結合及びウレア結合よりなる群から選ばれた1以上の結合とを組み合わせた基である、請求項1~7のいずれか1項に記載のインクジェットインク組成物。シアンインク組成物、マゼンタインク組成物、イエローインク組成物、及び、ブラックインク組成物を少なくとも含有し、前記シアンインク組成物、マゼンタインク組成物、イエローインク組成物、及び、ブラックインク組成物のうち少なくとも1つが、請求項1~8のいずれか1項に記載のインクジェットインク組成物であり、シアンインク組成物がフタロシアニン顔料を含有し、マゼンタインク組成物がC.I.ピグメントバイオレット19、C.I.ピグメントバイオレット122、又はC.I.ピグメントバイオレット19の混晶顔料を含有し、イエローインク組成物がC.I.ピグメントイエロー150、C.I.ピグメントイエロー155、又はC.I.ピグメントイエロー180を含有し、ブラックインク組成物がカーボンブラック顔料を含有することを特徴とするインクセット。前記マゼンタインク組成物がC.I.ピグメントバイオレット19の混晶顔料を含有し、前記イエローインク組成物がC.I.ピグメントイエロー150、C.I.ピグメントイエロー155、又はC.I.ピグメントイエロー180を含有する、請求項9に記載のインクセット。a1被記録媒体上に、請求項1~8のいずれか1項に記載のインクジェットインク組成物を吐出する工程、及び、b1吐出されたインクジェットインク組成物に活性エネルギー線を照射して、前記インクジェットインク組成物を硬化する工程、を含むことを特徴とするインクジェット記録方法。請求項11に記載のインクジェット記録方法を用いて作成された印刷物。本発明の目的は、高光沢で、高い画像濃度を有し、低濃度画像の画像凝集による粒状感が少なく、ポリプロピレン等への基材密着性に優れ、耐ブロッキング性に優れるインクジェットインク組成物、前記インクジェットインク組成物を含むインクセット、並びに、前記インクジェットインク組成物を使用したインクジェット記録方法及び印刷物を提供することである。本発明の上記課題は下記の<1>、<9>、<11>及び<12>に記載の手段により解決された。好ましい実施態様である<2>~<8>及び<10>と共に以下に記載する。<1>成分A成分A-1~A-4を少なくとも含有するラジカル重合性モノマー、成分A-1N-ビニルラクタム類、成分A-2式1で表される化合物、成分A-3式2又は式3で表される化合物、及び、成分A-42官能以上のメタアクリレート化合物、並びに、成分B重合開始剤として成分B-1ビスアシルホスフィン化合物、を含み、成分A-1~A-3の総含有量が65~90重量であり、成分A-4の含有量が1~9重量であり、25°Cにおける表面張力が、34.0~40.0mN/mであることを特徴とするインクジェットインク組成物、式1中、R1は水素原子又はメチル基を表し、Xは単結合又は二価の連結基を表す。式2中、R1は水素原子又はメチル基を表し、Xは単結合又は二価の連結基を表す。式3中、R1は水素原子又はメチル基を表し、R2はアルキル基を表し、nは1~3の整数を表す。<2>シリコーン系界面活性剤及びフッ素系界面活性剤を含有しないか、又は、これらの界面活性剤の総含有量が、インクジェットインク組成物の全重量に対し、0.01重量未満である、上記<1>に記載のインクジェットインク組成物、<3>成分A-3として、式2で表されるラジカル重合性モノマーを含有する、上記<1>又は<2>に記載のインクジェットインク組成物、<4>成分A-3として、式2で表されるラジカル重合性モノマー、及び式3で表されるラジカル重合性モノマーを含有する、上記<1>~<3>のいずれか1つに記載のインクジェットインク組成物、<5>成分B重合開始剤として成分B-2チオキサントン化合物を更に含有する、上記<1>~<4>のいずれか1つに記載のインクジェットインク組成物、<6>成分B-1と成分B-2との総含有量が、インクジェットインク組成物の全重量に対し、2.5~10重量である、上記<5>に記載のインクジェットインク組成物、<7>前記式1における二価の連結基が、炭素原子数1~20の二価の炭化水素基である、上記<1>~<6>のいずれか1つに記載のインクジェットインク組成物、<8>前記式2における二価の連結基が、アルキレン基又は1以上のアルキレン基とエーテル結合、エステル結合、ウレタン結合及びウレア結合よりなる群から選ばれた1以上の結合とを組み合わせた基である、上記<1>~<7>のいずれか1つに記載のインクジェットインク組成物、<9>シアンインク組成物、マゼンタインク組成物、イエローインク組成物、及び、ブラックインク組成物を少なくとも含有し、前記シアンインク組成物、マゼンタインク組成物、イエローインク組成物、及び、ブラックインク組成物のうち少なくとも1つが、上記<1>~<8>のいずれか1つに記載のインクジェットインク組成物であり、シアンインク組成物がフタロシアニン顔料を含有し、マゼンタインク組成物がC.I.ピグメントバイオレット19、C.I.ピグメントバイオレット122、又はC.I.ピグメントバイオレット19の混晶顔料を含有し、イエローインク組成物がC.I.ピグメントイエロー150、C.I.ピグメントイエロー155、又はC.I.ピグメントイエロー180を含有し、ブラックインク組成物がカーボンブラック顔料を含有することを特徴とするインクセット、<10>前記マゼンタインク組成物がC.I.ピグメントバイオレット19の混晶顔料を含有し、前記イエローインク組成物がC.I.ピグメントイエロー150、C.I.ピグメントイエロー155、又はC.I.ピグメントイエロー180を含有する、上記<9>に記載のインクセット、<11>a1被記録媒体上に、上記<1>~<8>のいずれか1つに記載のインクジェットインク組成物を吐出する工程、及び、b1吐出されたインクジェットインク組成物に活性エネルギー線を照射して、前記インクジェットインク組成物を硬化する工程、を含むことを特徴とするインクジェット記録方法、<12>上記<11>に記載のインクジェット記録方法を用いて作成された印刷物。本発明によれば、高光沢で、高い画像濃度を有し、低濃度画像の画像凝集による粒状感が少なく、ポリプロピレン等への基材密着性に優れ、耐ブロッキング性に優れるインクジェットインク組成物、前記インクジェットインク組成物を含むインクセット、並びに、前記インクジェットインク組成物を使用したインクジェット記録方法及び印刷物を提供することができる。以下、本発明を詳細に説明する。インクジェットインク組成物本発明のインクジェットインク組成物以下、単にインク組成物ともいう。は、成分A成分A-1~A-4を少なくとも含有するラジカル重合性モノマー、及び、成分B重合開始剤として成分B-1、を含み、成分A-1~A-3の総含有量が65~90重量であり、成分A-4の含有量が1~9重量であり、25°Cにおける表面張力が、34.0~40.0mN/mであることを特徴とする。成分A-1N-ビニルラクタム類成分A-2式1で表される化合物成分A-3式2又は式3で表される化合物成分A-42官能以上のメタアクリレート化合物成分B-1ビスアシルホスフィン化合物式1中、R1は水素原子又はメチル基を表し、Xは単結合又は二価の連結基を表す。式2中、R1は水素原子又はメチル基を表し、Xは単結合又は二価の連結基を表す。式3中、R1は水素原子又はメチル基を表し、R2はアルキル基を表し、nは1~3の整数を表す。なお、本発明において、数値範囲を表すA~Bの記載はA以上B以下と同義である。また、前記成分A-1N-ビニルラクタム類等を単に成分A-1等ともいう。本発明のインク組成物は、活性放射線により硬化可能な油性のインク組成物である。活性放射線とは、その照射によりインク組成物中に開始種を発生させるエネルギーを付与できる放射線であり、α線、γ線、X線、紫外線、可視光線、電子線などを包含する。中でも、硬化感度及び装置の入手容易性の観点から紫外線及び電子線が好ましく、紫外線がより好ましい。以下、本発明のインク組成物の各成分や物性値等について、説明する。<インク組成物の表面張力>本発明のインク組成物は、25°Cにおける表面張力が、34.0~40.0mN/mであり、35.0~39.5mN/mであることが好ましく、36.0~39.5mN/mであることがより好ましく、36.5~39.0mN/mであることが特に好ましい。25°Cにおける表面張力が、34.0mN/m未満又は40.0mN/mを超えると光沢性に優れた画像が得られず十分な画像濃度も得られない。25°Cにおける表面張力が、34.0~40.0mN/mであると、光沢性に優れ高い画像濃度を有する画像が得られる。25°Cにおける表面張力が40.0mN/m以下であると、支持体への濡れ広がりが促進され、34.0mN/m以上であると、特にマルチパス描画の際先に描画された打滴上に重ね打ちされた打滴の濡れ広がりが促進されるものと推定される。また、34.0mN/m以上であると、支持体との相互作用が強くなり基材密着性に優れる。インク組成物の表面張力の測定方法としては、一般的に用いられる表面張力計例えばKSVINSTRUMENTSLTD社製、表面張力計SIGMA702等を用いて、吊環法で液温25°Cにて測定する方法が例示できる。本発明のインク組成物は、成分Aラジカル重合性モノマーを含有する。成分Aとして、以下に説明する成分A-1~A-4を少なくとも含み、成分A-1~A-3の総含有量がインク組成物全重量の65~90重量であり、成分A-4の含有量がインク組成物全重量の1~9重量である。以下に、A-1~A-4について説明する。成分A-1N-ビニルラクタム類本発明のインク組成物は、成分A-1N-ビニルラクタム類を含有する。成分A-1としては、式aで表される化合物が好ましい。式a中、nは2~6の整数を表し、インク組成物が硬化した後の柔軟性、被記録媒体との密着性、及び、原材料の入手性の観点から、nは3~5の整数であることが好ましく、nが3又は5であることがより好ましく、nが5である、すなわちN-ビニルカプロラクタムであることが特に好ましい。N-ビニルカプロラクタムは安全性に優れ、汎用的で比較的安価に入手でき、特に良好なインク硬化性、及び硬化膜の被記録媒体への良好な密着性が得られるので好ましい。また、上記N-ビニルラクタム類は、ラクタム環上の水素原子がアルキル基、アリール基等の置換基により置換されていてもよく、ラクタム環と飽和又は不飽和環構造とが連結していてもよい。成分A-1は、1種単独で使用しても、2種以上を併用してもよい。成分A-1の含有量は、インク組成物の全重量に対し、7~45重量であることが好ましく、15~40重量であることがより好ましく、20~38重量であることが更に好ましい。上記範囲であると、印刷物内部の硬化性を強く促進しつつ、硬化膜最表面のみを選択的に長時間液状を保つ硬化プロファイルが促進され、光沢性が高く、高い画像濃度を有し、低濃度画像の粒状感が少ない画像が得られる。また、特にポリ塩化ビニル、ポリプロピレンに対し、基材密着性に優れるインク組成物が得られる。成分A-2式1で表される化合物本発明のインク組成物は、成分A-2式1で表される化合物を含有する。式1中、R1は水素原子又はメチル基を表し、Xは単結合又は二価の連結基を表す。前記式1で表される化合物は、アクリレート化合物であっても、メタクリレート化合物であってもよいが、アクリレート化合物、すなわち、R1が水素原子であることが好ましい。式1のXにおける二価の連結基としては、本発明の効果を大きく損なうものでない限り特に制限はないが、二価の炭化水素基、又は、炭化水素基及びエーテル結合を組み合わせた二価の基であることが好ましく、二価の炭化水素基、ポリアルキレンオキシ基、又は、ポリアルキレンオキシアルキル基であることがより好ましい。また、前記二価の連結基の炭素原子数は、1~60であることが好ましく、1~20であることがより好ましい。式1におけるXとしては、単結合、二価の炭化水素基、又は、炭化水素基及びエーテル結合を組み合わせた二価の基であることが好ましく、炭素原子数1~20の二価の炭化水素基であることがより好ましく、炭素原子数1~8の二価の炭化水素基であることが更に好ましく、メチレン基であることが特に好ましい。式1で表される化合物の具体例としては、以下に示す化合物A-2-1~A-2-4を好ましく例示できるが、これらに限定されるものではない。これらの中でも、サイクリックトリメチロールプロパンフォーマルアクリレートCyclictrimethylolpropaneformalacrylate、A-2-1及びサイクリックトリメチロールプロパンフォーマルメタクリレートA-2-2が好ましく、サイクリックトリメチロールプロパンフォーマルアクリレートA-2-1が特に好ましい。本発明のインク組成物における式1で表される化合物の含有量は、インク組成物の全重量に対し、15~60重量であることが好ましく、20~55重量であることが更に好ましく、25~50重量が特に好ましい。上記範囲であると、光沢性が高く、高い色彩度を有し、低濃度画像の粒状感が少ない画像が得られる。また、ポリ塩化ビニル、ポリプロピレンに対し、基材密着性に優れるインク組成物が得られる。成分A-3式2又は式3で表される化合物本発明のインク組成物は、式2又は式3で表される化合物を少なくとも含有する。式2中、R1は水素原子又はメチル基を表し、Xは単結合又は二価の連結基を表す。式2におけるR1は、水素原子又はメチル基を表し、硬化速度の点で、水素原子が好ましい。式2におけるXとしては、アルキレン基、又は、1以上のアルキレン基とエーテル結合、エステル結合、ウレタン結合及びウレア結合よりなる群から選ばれた1以上の結合とを組み合わせた基が好ましく例示でき、アルキレン基、アルキレンオキシ基、又はポリアルキレンオキシ基がより好ましく例示でき、アルキレン基が特に好ましく例示できる。前記アルキレン基は、炭素数2~10であることが好ましく、炭素数2~4であることがより好ましく、炭素数2であることが特に好ましい。また、前記アルキレン基は、置換基を有していてもよく、置換基としては、アルキル基、アリール基、ハロゲン原子、ヒドロキシ基等が例示できる。これらの中でも、式2で表される化合物としては、フェノキシエチルメタアクリレートが好ましく、フェノキシエチルアクリレートが特に好ましい。式2で表される化合物の含有量は、インク組成物全体の重量に対して、5~45重量が好ましく、7~40重量がより好ましく、10~35重量が特に好ましい。上記範囲であると、印刷物内部の硬化性を強く促進しつつ、硬化膜最表面のみを選択的に長時間液状を保つ硬化プロファイルが促進され、光沢性が高く、高い画像濃度を有し、低濃度画像の粒状感が少ない画像が得られる。また、上記範囲にて支持体との親和性に優れた組成物となり、特にポリスチレン、ポリカーボネート、ポリプロピレンに対し、基材密着性に優れるインク組成物が得られる。式3中、R1は水素原子又はメチル基を表し、R2はアルキル基を表し、nは1~3の整数を表す。式3におけるR1は、水素原子又はメチル基を表し、硬化速度の点で、水素原子が好ましい。式3におけるnとしては、2又は3が好ましく、2であることがより好ましい。式3におけるR2は、エチル基、プロピル基、ブチル基が好ましく、エチル基が最も好ましい。式3の化合物としては、2-エトキシエトキシエチルアクリレートが最も好ましい。式3で表される化合物の含有量は、インク組成物全体の重量に対して、1~15重量が好ましく、2~10重量がより好ましく、2~8重量が更に好ましい。また、上記範囲であると、支持体との親和性に優れた組成物となり、特にポリスチレン、ポリカーボネート、ポリプロピレンに対し、基材密着性に優れるインク組成物が得られ、耐ブロッキング性に優れるインク組成物が得られる。成分A-42官能以上のメタアクリレート化合物本発明のインク組成物は、成分A-42官能以上のメタアクリレート化合物を、インク組成物全体の1~9重量含有する。成分A-4の含有量は、好ましくはインク組成物全体の1.5~8.0重量であり、更に好ましくは2.0~7.0重量、特に好ましくは2.0~5.0重量である。本発明の成分A-4としては、好ましくは2官能メタアクリレート化合物又は3官能メタアクリレート化合物である。特に好ましくは、2官能メタアクリレート化合物と3官能メタアクリレート化合物との両者を含有することである。2官能メタアクリレート化合物としては、炭素数5以上の分岐を有していてもよい炭化水素鎖を有する2官能メタアクリレート化合物が好ましい。2官能メタアクリレート化合物の好ましい例としては、炭素数5以上の炭化水素鎖を分子内に有する2官能メタアクリレート化合物であり、具体的には、ネオペンチルグリコールジメタアクリレート、プロピレンオキサイドPO変性ネオペンチルグリコールジメタアクリレート、ヘキサンジオールジメタアクリレート、PO変性ヘキサンジオールジメタアクリレート、ノナンジオールジメタアクリレート、デカンジオールジメタアクリレート、ドデカンジオールジメタアクリレート、トリデカンジオールジメタアクリレート、オクタデカンジオールジメタアクリレート、3-メチル-1,5-ペンタンジオールジメタアクリレート、2-n-ブチル-2-エチル-1,3-プロパンジオールジメタアクリレート、シクロヘキサンジメタノールジメタアクリレート、及び、シクロヘキサンジメタアクリレート等が挙げられる。これらの中でも、3-メチル-1,5-ペンタンジオールジメタアクリレートが特に好ましく挙げられる。3官能メタアクリレート化合物の好ましい例としては、ペンタエリスリトールトリメタアクリレート、トリメチロールエタントリメタアクリレート、トリメチロールプロパントリメタアクリレート、等が挙げられる。中でも、トリメチロールプロパントリメタアクリレートがより好ましい。一般的に、ラジカル重合性組成物は硬化後に硬化膜収縮がおきる。液体であるラジカル重合性モノマーがラジカル重合によって共有結合を形成し固体化する結果、分子間距離が狭まり、体積が収縮すると推定される。この体積収縮により、支持体と硬化膜との間で歪エネルギーを生じ、基材密着性の低下を招く。本発明のインク組成物は、2官能以上のメタアクリレート化合物を9重量以下で含有する。2官能以上のメタアクリレート化合物が9重量以下であると、硬化膜の硬度が軟化し、硬化後にレベリングする結果、歪エネルギーが解消され、基材密着性が良化する。特に、ポリプロピレンへの密着性に効果的である。一方、本発明のインク組成物が2官能以上のメタアクリレート化合物を1重量以上含有することで良好な耐ブロッキング性が得られる。硬化後は、硬化膜中に重合開始剤の残渣、未硬化のモノマーなどの単成分が残存するが、印刷物を重ねて保存すると、該未硬化成分が印刷物表面に泣き出し、他の印刷物に接着することでブロッキングを生じてしまうと考えられる。2官能以上のメタアクリレート化合物を、1重量以上添加することで、硬化膜にマトリックスを形成する結果、膜中残存物の泣き出しを抑制し、良好な耐ブロッキング性が得られる。よって、本発明のインク組成物は、2官能以上のメタアクリレート化合物の含有量がインク組成物全体の1~9重量含有することで、良好な耐ブロッキング性及び基材密着性を両立するインク組成物が得られる。本発明のインク組成物の、成分A-1~A-3の総含有量は、インク組成物全体の65~90重量であり、70~85重量であることが好ましい。上記範囲において、光沢性が高く、高い画像濃度を有し、低濃度画像の粒状感が少ない画像が得られる。また、基材密着性が優れるインク組成物が得られる。<他の重合性化合物>本発明のインク組成物は、成分A-1~A-4以外の、他の重合性化合物を含有していてもよい。他の重合性化合物としては、特に制限はないがエチレン性不飽和化合物が好ましい。他の重合性化合物としては、公知の重合性化合物を用いることができ、成分A-1~A-4以外の、メタアクリレート化合物、ビニルエーテル化合物、アリル化合物、N-ビニル化合物、不飽和カルボン酸類等が例示できる。例えば、特開2009-221414号公報に記載のラジカル重合性モノマー、特開2009-209289号公報に記載の重合性化合物、特開2009-191183号公報に記載のエチレン性不飽和化合物が挙げられる。他の重合性化合物としては、芳香族基を有する単官能メタアクリレート化合物を含むことが好ましい。芳香族基を有する単官能メタアクリレート化合物の芳香族基の環状構造には、O、N、S等のヘテロ原子を含んでいてもよい。芳香族基を有する単官能メタアクリレート化合物が有していてもよい芳香環構造としては、ナフタレン、アントラセン、インデン、フルオレン、1H-フェナレン、フェナントレン、トリフェニレン、ピレン、ナフタセン、テトラフェン、ビフェニル、as-インダセン、s-インダセン、アセナフチレン、フルオランテン、アセフェナントリレン、アセアントリレン、クリセン、プレイアデン、フラン、チオフェン、ピロリン、ピラゾリン、イミダゾリン、イソオキサゾリン、イソチアゾリン、ピリジン、ピリダジン、ピリミジン、ピラジン、トリアゾール及びテトラゾールよりなる群から選ばれた環構造が好ましく例示できる。他の重合性化合物の例としては、アクリル酸、メタクリル酸、イタコン酸、クロトン酸、イソクロトン酸、マレイン酸等の不飽和カルボン酸及びそれらの塩、エチレン性不飽和基を有する無水物、アクリロニトリル、スチレン、更に種々の不飽和ポリエステル、不飽和ポリエーテル、不飽和ポリアミド、不飽和ウレタン等のラジカル重合性化合物が挙げられる。他の重合性化合物として具体的には、イソボルニルメタアクリレート、2-エチルヘキシルメタアクリレート、2-ヒドロキシエチルメタアクリレート、カルビトールメタアクリレート、シクロヘキシルメタアクリレート、テトラヒドロフルフリルメタアクリレート、ベンジルメタアクリレート、メチルメタアクリレート、n-ブチルメタアクリレート、アリルメタアクリレート、グリシジルメタアクリレート、ジメチルアミノメチルメタアクリレート、ビス4-メタアクリロキシポリエトキシフェニルプロパン、エチレングリコールジメタアクリレート、ジエチレングリコールジメタアクリレート、トリエチレングリコールジメタアクリレート、テトラエチレングリコールジメタアクリレート、ポリエチレングリコールジメタアクリレート、ポリプロピレングリコールジアクリレート、ペンタエリスリトールテトラメタアクリレート、ジペンタエリスリトールテトラメタアクリレート、オリゴエステルメタアクリレート、2,2-ビス4-メタアクリロキシポリエトキシフェニルプロパン、N-メチロールメタアクリルアミド、ジアセトンメタアクリルアミド、エポキシメタアクリレート等のメタアクリル酸誘導体、その他、アリルグリシジルエーテル、ジアリルフタレート、トリアリルトリメリテート等のアリル化合物の誘導体が挙げられる。更に具体的には、山下晋三編架橋剤ハンドブック1981年、大成社;加藤清視編UVEB硬化ハンドブック原料編1985年、高分子刊行会;ラドテック研究会編UVEB硬化技術の応用と市場79頁1989年、株シーエムシー出版;滝山栄一郎著ポリエステル樹脂ハンドブック1988年、日刊工業新聞社等に記載の市販品又は業界で公知のラジカル重合性又は架橋性のモノマー、オリゴマー及びポリマーを用いることができる。他の重合性化合物の分子量は、80~2,000であることが好ましく、80~1,000であることがより好ましく、80~800であることが更に好ましい。他の重合性化合物として、単官能ビニルエーテル化合物を用いることも好ましい。好適に用いられる単官能ビニルエーテル化合物としては、例えば、エチレングリコールモノビニルエーテル、トリエチレングリコールモノビニルエーテル、ヒドロキシエチルモノビニルエーテル、エチルビニルエーテル、n-ブチルビニルエーテル、イソブチルビニルエーテル、オクタデシルビニルエーテル、シクロヘキシルビニルエーテル、ヒドロキシブチルビニルエーテル、2-エチルヘキシルビニルエーテル、ヒドロキシノニルモノビニルエーテル、シクロヘキサンジメタノールモノビニルエーテル、n-プロピルビニルエーテル、イソプロピルビニルエーテル、ドデシルビニルエーテル、ジエチレングリコールモノビニルエーテル等が挙げられる。また、多官能ビニルエーテル化合物を用いることもできる。好適に用いられる多官能ビニルエーテル化合物としては、例えば、エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジ又はトリビニルエーテル化合物が挙げられる。本発明のインク組成物が他の重合性化合物を含有する場合、本発明のインク組成物における他の重合性化合物の含有量は、インク組成物の全重量に対し、1~30重量が好ましく、3~25重量がより好ましく、5~20重量が特に好ましい。成分B重合開始剤本発明のインク組成物は、成分B重合開始剤を含む。支持体上に吐出されたインク組成物は、活性放射線を照射することによって硬化する。これは、本発明のインク組成物に含まれる重合開始剤が活性放射線の照射により分解して、ラジカルなどの重合開始種を発生し、その開始種の機能に重合性化合物の重合反応が、生起、促進されるためである。このとき、インク組成物において重合開始剤と共に増感剤が存在すると、系中の増感剤が活性放射線を吸収して励起状態となり、重合開始剤と接触することによって重合開始剤の分解を促進させ、より高感度の硬化反応を達成させることができる。増感剤としては例えば、特開2008-208190号公報に記載のものが挙げられる。前記重合開始剤は、ラジカル重合反応に用いられる重合開始剤であり、本発明のインク組成物は、成分B-1ビスアシルホスフィン化合物を含有する。前記開始剤と、前記成分A-1~A-4の組合せにより、内部硬化性に優れる印刷物が得られる結果、光沢性、画像濃度に優れ、更に基材密着性に優れる印刷物が得られる。以下に、成分B-1について説明する。成分B-1ビスアシルホスフィン化合物ビスアシルホスフィン化合物としては、特に制限はなく、公知のものを用いることができるが、下記式b-1で表される化合物であることが好ましい。式b-1中、R1E、R2E及びR3Eはそれぞれ独立に、メチル基又はエチル基を置換基として有していてもよい芳香族炭化水素基を表す。ビスアシルホスフィン化合物としては、公知のビスアシルホスフィンオキサイド化合物が使用できる。例えば、特開平3-101686号公報、特開平5-345790号公報、特開平6-298818号公報に記載のビスアシルホスフィンオキサイド化合物が挙げられる。具体例としては、ビス2,6-ジクロロベンゾイルフェニルホスフィンオキサイド、ビス2,6-ジクロロベンゾイル-2,5-ジメチルフェニルホスフィンオキサイド、ビス2,6-ジクロロベンゾイル-4-エトキシフェニルホスフィンオキサイド、ビス2,6-ジクロロベンゾイル-4-プロピルフェニルホスフィンオキサイド、ビス2,6-ジクロロベンゾイル-2-ナフチルホスフィンオキサイド、ビス2,6-ジクロロベンゾイル-1-ナフチルホスフィンオキサイド、ビス2,6-ジクロロベンゾイル-4-クロロフェニルホスフィンオキサイド、ビス2,6-ジクロロベンゾイル-2,4-ジメトキシフェニルホスフィンオキサイド、ビス2,6-ジクロロベンゾイルデシルホスフィンオキサイド、ビス2,6-ジクロロベンゾイル-4-オクチルフェニルホスフィンオキサイド、ビス2,4,6-トリメチルベンゾイルフェニルホスフィンオキサイド、ビス2,4,6-トリメチルベンゾイル-2,5-ジメチルフェニルホスフィンオキサイド、ビス2,6-ジクロロ-3,4,5-トリメトキシベンゾイル-2,5-ジメチルフェニルホスフィンオキサイド、ビス2,6-ジクロロ-3,4,5-トリメトキシベンゾイル-4-エトキシフェニルホスフィンオキサイド、ビス2-メチル-1-ナフトイル-2,5-ジメチルフェニルホスフィンオキサイド、ビス2-メチル-1-ナフトイル-4-エトキシフェニルホスフィンオキサイド、ビス2-メチル-1-ナフトイル-2-ナフチルホスフィンオキサイド、ビス2-メチル-1-ナフトイル-4-プロピルフェニルホスフィンオキサイド、ビス2-メチル-1-ナフトイル-2,5-ジメチルフェニルホスフィンオキサイド、ビス2-メトキシ-1-ナフトイル-4-エトキシフェニルホスフィンオキサイド、ビス2-クロロ-1-ナフトイル-2,5-ジメチルフェニルホスフィンオキサイド、ビス2,6-ジメトキシベンゾイル-2,4,4-トリメチルペンチルホスフィンオキサイド等が挙げられる。これらの中でも、ビスアシルホスフィン化合物としては、ビス2,4,6-トリメチルベンゾイルフェニルホスフィンオキサイドIRGACURE819:チバスペシャルティーケミカルズ社製、ビス2,6-ジメトキシベンゾイル-2,4,4-トリメチルペンチルフェニルホスフィンオキサイドなどが好ましい。成分B-1の含有量は、インク組成物全体の2~9重量が好ましく、インク組成物全体の2.5~8.5重量がより好ましい。成分B-2チオキサントン化合物本発明のインク組成物は、成分B-1に加え更に重合開始剤として成分B-2チオキサントン化合物を好ましく含有することができる。成分B-2を加えることで粒状性が向上する。チオキサントン化合物としては、特に制限はなく、公知のものを用いることができるが、下記式b-2で表される化合物であることが好ましい。前記式b-2において、R1F、R2F、R3F、R4F、R5F、R6F、R7F及びR8Fはそれぞれ独立に、水素原子、アルキル基、ハロゲン原子、ヒドロキシ基、シアノ基、ニトロ基、アミノ基、アルキルチオ基、アルキルアミノ基一置換及び二置換の場合を含む。なお、以下においても同様である。、アルコキシ基、アルコキシカルボニル基、アシルオキシ基、アシル基、カルボキシ基又はスルホ基を表す。上記アルキル基、アルキルチオ基、アルキルアミノ基、アルコキシ基、アルコキシカルボニル基、アシルオキシ基、及び、アシル基におけるアルキル部分の炭素数は、1~20であることが好ましく、1~8であることがより好ましく、1~4であることが更に好ましい。R1F、R2F、R3F、R4F、R5F、R6F、R7F及びR8Fは、それぞれ隣接する2つが互いに連結して環を形成していてもよい。これらが環を形成する場合の環構造としては、5又は6員環の脂肪族環、芳香族環などが挙げられ、炭素原子以外の元素を含む複素環であってもよく、また、形成された環同士が更に組み合わさって2核環、例えば、縮合環を形成していてもよい。これらの環構造は置換基を更に有していてもよい。置換基としては、ハロゲン原子、ヒドロキシ基、シアノ基、ニトロ基、アミノ基、アルキルチオ基、アルキルアミノ基、アルコキシ基、アルコキシカルボニル基、アシルオキシ基、アシル基、カルボキシ基及びスルホ基が挙げられる。形成された環構造が複素環である場合のヘテロ原子の例としては、N、O、及びSを挙げることができる。チオキサントン化合物としては、チオキサントン、2-イソプロピルチオキサントン、4-イソプロピルチオキサントン、2-クロロチオキサントン、2-ドデシルチオキサントン、2,4-ジクロロチオキサントン、2,3-ジエチルチオキサントン、1-クロロ-4-プロポキシチオキサントン、2-シクロヘキシルチオキサントン、4-シクロヘキシルチオキサントン、2,4-ジエチルチオキサントン、2,4-ジメチルチオキサントン、1-メトキシカルボニルチオキサントン、2-エトキシカルボニルチオキサントン、3-2-メトキシエトキシカルボニルチオキサントン、4-ブトキシカルボニルチオキサントン、3-ブトキシカルボニル-7-メチルチオキサントン、1-シアノ-3-クロロチオキサントン、1-エトキシカルボニル-3-クロロチオキサントン、1-エトキシカルボニル-3-エトキシチオキサントン、1-エトキシカルボニル-3-アミノチオキサントン、1-エトキシカルボニル-3-フェニルスルフリルチオキサントン、3,4-ジ[2-2-メトキシエトキシエトキシカルボニル]チオキサントン、1-エトキシカルボニル-3-1-メチル-1-モルホリノエチルチオキサントン、2-メチル-6-ジメトキシメチルチオキサントン、2-メチル-6-1,1-ジメトキシベンジルチオキサントン、2-モルホリノメチルチオキサントン、2-メチル-6-モルホリノメチルチオキサントン、n-アリルチオキサントン-3,4-ジカルボキシミド、n-オクチルチオキサントン-3,4-ジカルボキシイミド、N-1,1,3,3-テトラメチルブチルチオキサントン-3,4-ジカルボキシイミド、1-フェノキシチオキサントン、6-エトキシカルボニル-2-メトキシチオキサントン、6-エトキシカルボニル-2-メチルチオキサントン、チオキサントン-2-ポリエチレングリコールエステル、2-ヒドロキシ-3-3,4-ジメチル-9-オキソ-9H-チオキサントン-2-イルオキシ-N,N,N-トリメチル-1-プロパンアミニウムクロリドが例示できる。これらの中でも、入手容易性や硬化性の観点から、チオキサントン、2,3-ジエチルチオキサントン、2,4-ジエチルチオキサントン、2,4-ジクロロチオキサントン、1-クロロ-4-プロポキシチオキサントン、2-シクロヘキシルチオキサントン、4-シクロヘキシルチオキサントン、2-イソプロピルチオキサントン、及び、4-イソプロピルチオキサントンが好ましく、2-イソプロピルチオキサントン、及び、4-イソプロピルチオキサントンがより好ましい。成分B-2の含有量は、インク組成物全体の0.5~7.0重量が好ましく、インク組成物全体の0.7~6.5重量がより好ましい。成分B-3α-ヒドロキシケトン化合物本発明のインク組成物は、成分B-1及び成分B-2に加え更に重合開始剤として成分B-3α-ヒドロキシケトン化合物を好ましく含有することができる。α-ヒドロキシケトン化合物としては、例えば、1-[4-2-ヒドロキシエトキシ-フェニル]-2-ヒドロキシ-2-メチル-1-プロパン-1-オン、2-ヒドロキシ-2-メチル-1-フェニル-プロパン-1-オン、1-ヒドロキシシクロヘキシルフェニルケトン等が挙げられ、中でも、1-ヒドロキシシクロヘキシルフェニルケトン化合物が好ましい。なお、本発明において、1-ヒドロキシシクロヘキシルフェニルケトン化合物には、1-ヒドロキシシクロヘキシルフェニルケトンが任意の置換基で置換された化合物も含まれる。置換基としては、ラジカル重合開始剤としての能力を発揮し得る範囲で任意に選択することができ、具体的には炭素数1~4のアルキル基が例示できる。成分B-3の含有量は、インク組成物全体の0.9~5.0重量が好ましく、インク組成物全体の1.5~4.0重量がより好ましい。本発明において、ビスアシルホスフィン化合物及びチオキサントン化合物を含有することは、画像の粒状性を抑制するのに非常に効果的であることが確認された。画像の粒状感は、特に活性線の照度が低いときに観察され、活性線硬化型インクジェットインク印刷物に特徴的な現象と推定される。これは、支持体上に打滴されたインクジェット打滴の内部が、活性露光後にすぐに完全固体化せず、長時間低粘度状態を保つ結果、打滴同士が寄せ集まり、目視可能な粒状の画像を形成するためと推定される。特に低濃度の画像で目立ち易くなる。本現象が内部硬化性に起因することは、活性線の照度が低くなるにつれ生じやすくなることからも推察された。本発明のインク組成物は、前記成分A-1~A-4とB-1とを組み合わせることで、優れた内部硬化性が得られる結果、粒状感の目立たないインク組成物が得られたものと推定される。本発明のインク組成物における成分B-1及び成分B-2の総含有量は、インク組成物全体の2.5~10重量であることが好ましく、3.0~9.0重量であることがより好ましく、3.5~8.0重量であることが更に好ましく、4.5~7.0重量であることが特に好ましい。また、本発明のインク組成物における重合開始剤の総含有量は、インク組成物全体の6.0~18.0重量であることが好ましく、8.0~15.0重量であることがより好ましく、9.0~14.0重量であることが最も好ましい。上記範囲内にあれば、印刷物内部の硬化性を強く促進しつつ、硬化膜の最表面のみを選択的に長時間液状を保つ硬化プロファイルが促進され、光沢性が高く、高い画像濃度を有し、低濃度画像の粒状感の少ない画像が得られる。また、硬化膜の内部硬化性に優れることで、基材密着性、耐ブロッキング性に優れる印刷物が得られる。本発明のインク組成物は、成分B-1~B-3の重合開始剤以外のその他の重合開始剤を含んでも良い。その他の重合開始剤としては、モノアシルホスフィン化合物、α-アミノアルキルケトン、芳香族ケトン類、芳香族オニウム塩化合物、有機過酸化物、チオ化合物、ヘキサアリールビイミダゾール化合物、ケトオキシムエステル化合物、ボレート化合物、アジニウム化合物、メタロセン化合物、活性エステル化合物、及び、炭素ハロゲン結合を有する化合物等が挙げられる。上記重合開始剤の詳細については、当業者に公知であり、例えば、特開2009-185186号公報の段落0090~0116に記載されている。<着色剤>本発明のインク組成物は、形成された画像部の視認性を向上させるため、好ましくは着色剤を含有する。着色剤としては、特に制限はないが、耐候性に優れ、色再現性に富んだ顔料及び油溶性染料が好ましく、溶解性染料等の公知の着色剤から任意に選択して使用できる。着色剤は、活性放射線による硬化反応の感度を低下させないという観点から、重合禁止剤として機能しない化合物を選択することが好ましい。本発明に使用できる顔料としては、特に限定されるわけではないが、例えばカラーインデックスに記載される下記の番号の有機又は無機顔料が使用できる。赤又はマゼンタ顔料としては、C.I.ピグメントレッド3PigmentRed3ともいう。、5、19、22、31、38、42、43、48:1、48:2、48:3、48:4、48:5、49:1、53:1、57:1、57:2、58:4、63:1、81、81:1、81:2、81:3、81:4、88、104、108、112、122、123、144、146、149、166、168、169、170、177、178、179、184、185、202、208、216、226、257、C.I.ピグメントバイオレット3PigmentViolet3ともいう。、19、23、29、30、37、50、88、C.I.ピグメントオレンジ13PigmentOrange13ともいう。、16、20、36、青又はシアン顔料としては、C.I.ピグメントブルー1PigmentBlue1ともいう。、15、15:1、15:2、15:3、15:4、15:6、16、17:1、22、27、28、29、36、60、緑顔料としては、C.I.ピグメントグリーン7PigmentGreen7ともいう。、26、36、50、黄顔料としては、C.I.ピグメントイエロー1PigmentYellow1ともいう。、3、12、13、14、17、34、35、37、55、74、81、83、93、94、95、97、108、109、110、120、137、138、139、150、153、154、155、157、166、167、168、180、185、193、黒顔料としては、C.I.ピグメントブラック7PigmentBlack7ともいう。、28、26、白色顔料としては、C.I.ピグメントホワイト6PigmentWhite6ともいう。、18、21などが目的に応じて使用できる。本発明においては、マゼンタ顔料として好ましくはC.I.ピグメントバイオレット19とC.I.ピグメントレッド202との混晶顔料、C.I.ピグメントバイオレット19とC.I.ピグメントレッド122との混晶顔料、C.I.ピグメントレッド122、202、C.I.ピグメントバイオレット19であり、より好ましくはC.I.ピグメントバイオレット19とC.I.ピグメントレッド202との混晶顔料、C.I.ピグメントバイオレット19とC.I.ピグメントレッド122との混晶顔料、C.I.ピグメントレッド122、202であり、更に好ましくはC.I.ピグメントバイオレット19とC.I.ピグメントレッド202との混晶顔料、C.I.ピグメントバイオレット19とC.I.ピグメントレッド122との混晶顔料であり、特に好ましくはC.I.ピグメントバイオレット19とC.I.ピグメントレッド202との混晶顔料である。本発明において、イエロー顔料として好ましくはC.I.ピグメントイエロー150、155、180であり、より好ましくはC.I.ピグメントイエロー150、155であり、特に好ましくはC.I.ピグメントイエロー155である。本発明においては、水非混和性有機溶媒に溶解する範囲で分散染料を用いることもできる。分散染料は一般に水溶性の染料も包含するが、本発明においては水非混和性有機溶媒に溶解する範囲で用いることが好ましい。分散染料の好ましい具体例としては、C.I.ディスパースイエロー5、42、54、64、79、82、83、93、99、100、119、122、124、126、160、184:1、186、198、199、201、204、224及び237;C.I.ディスパーズオレンジ13、29、31:1、33、49、54、55、66、73、118、119及び163;C.I.ディスパーズレッド54、60、72、73、86、88、91、92、93、111、126、127、134、135、143、145、152、153、154、159、164、167:1、177、181、204、206、207、221、239、240、258、277、278、283、311、323、343、348、356及び362;C.I.ディスパーズバイオレット33;C.I.ディスパーズブルー56、60、73、87、113、128、143、148、154、158、165、165:1、165:2、176、183、185、197、198、201、214、224、225、257、266、267、287、354、358、365及び368;並びにC.I.ディスパーズグリーン6:1及び9等が挙げられる。着色剤は、インク組成物に添加された後、適度に当該インク組成物内で分散することが好ましい。着色剤の分散には、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各分散装置を用いることができる。着色剤は、インク組成物の調製に際して、各成分と共に直接添加してもよい。また、分散性向上のため、あらかじめ溶剤又は本発明に使用する重合性化合物のような分散媒体に添加し、均一分散あるいは溶解させた後、配合することもできる。本発明において、溶剤が硬化画像に残留する場合の耐溶剤性の劣化、及び、残留する溶剤のVOCVolatileOrganicCompound:揮発性有機化合物の問題を避けるためにも、着色剤は、重合性化合物のような分散媒体に予め添加して、配合することが好ましい。すなわち、溶剤を含まないことが好ましい。なお、分散適性の観点のみを考慮した場合、着色剤の添加に使用する重合性化合物は、最も粘度の低いモノマーを選択することが好ましい。着色剤はインク組成物の使用目的に応じて、1種又は2種以上を適宜選択して用いればよい。なお、インク組成物中において固体のまま存在する顔料などの着色剤を使用する際には、着色剤粒子の平均粒径は、好ましくは0.005~0.5μm、より好ましくは0.01~0.45μm、更に好ましくは0.015~0.4μmとなるよう、着色剤、分散剤、分散媒体の選定、分散条件、ろ過条件を設定することが好ましい。この粒径管理によって、ヘッドノズルの詰まりを抑制し、インク組成物の保存安定性、透明性及び硬化感度を維持することができるので好ましい。インク組成物中における着色剤の含有量は、色、及び使用目的により適宜選択されるが、インク組成物全体の重量に対し、0.01~30重量であることが好ましい。<分散剤>本発明のインク組成物は、分散剤を含有することが好ましい。特に顔料を使用する場合において、顔料をインク組成物中に安定に分散させるため、分散剤を含有することが好ましい。分散剤としては、高分子分散剤が好ましい。なお、本発明における高分子分散剤とは、重量平均分子量が1,000以上の分散剤を意味する。高分子分散剤としては、DISPERBYK-101、DISPERBYK-102、DISPERBYK-103、DISPERBYK-106、DISPERBYK-111、DISPERBYK-161、DISPERBYK-162、DISPERBYK-163、DISPERBYK-164、DISPERBYK-166、DISPERBYK-167、DISPERBYK-168、DISPERBYK-170、DISPERBYK-171、DISPERBYK-174、DISPERBYK-182BYKケミー社製;EFKA4010、EFKA4046、EFKA4080、EFKA5010、EFKA5207、EFKA5244、EFKA6745、EFKA6750、EFKA7414、EFKA745、EFKA7462、EFKA7500、EFKA7570、EFKA7575、EFKA7580エフカアディティブ社製;ディスパースエイド6、ディスパースエイド8、ディスパースエイド15、ディスパースエイド9100サンノプコ株製;ソルスパースSOLSPERSE3000、5000、9000、12000、13240、13940、17000、22000、24000、26000、28000、32000、36000、39000、41000、71000などの各種ソルスパース分散剤Noveon社製;アデカプルロニックL31、F38、L42、L44、L61、L64、F68、L72、P95、F77、P84、F87、P94、L101、P103、F108、L121、P-123株ADEKA製;イオネットS-20三洋化成工業株製;ディスパロンKS-860、873SN、874高分子分散剤、2150脂肪族多価カルボン酸、7004ポリエーテルエステル型楠本化成株製が挙げられる。インク組成物中における分散剤の含有量は、使用目的により適宜選択されるが、インク組成物全体の重量に対し、0.05~15重量であることが好ましい。<界面活性剤>本発明のインク組成物は、シリコーン系界面活性剤及びフッ素系界面活性剤を含有しないか、又は、シリコーン系界面活性剤及びフッ素系界面活性剤の総含有量が、インク組成物の全重量に対し、0.01重量未満であることが好ましく、シリコーン系界面活性剤及びフッ素系界面活性剤を含有しないか、又は、0.005重量以下であることがより好ましく、シリコーン系界面活性剤及びフッ素系界面活性剤を含有しないことが特に好ましい。なお、シリコーン系界面活性剤及びフッ素系界面活性剤以外の界面活性剤としては、特開昭62-173463号、同62-183457号の各公報に記載されたものが挙げられる。例えば、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレンポリオキシプロピレンブロックコポリマー類等のノニオン性界面活性剤、アルキルアミン塩類、第四級アンモニウム塩類等のカチオン性界面活性剤が挙げられる。また、本発明のインク組成物は、シリコーン系界面活性剤及びフッ素系界面活性剤以外の界面活性剤も、含有しないか、又は、その含有量が、インク組成物の全重量に対し、0.01重量未満であることが好ましく、含有しないか、又は、その含有量が、0.005重量以下であることがより好ましく、含有しないことが特に好ましい。<オリゴマー>本発明のインク組成物は、オリゴマーを含有することが好ましい。オリゴマーは、一般に有限個一般的には5~100個のモノマーが結合した重合体であり、オリゴマーと称される公知の化合物を任意に選択可能であるが、本発明においては、重量平均分子量が400~10,000より好ましくは500~5,000の重合体を選択することが好ましい。前記オリゴマーは、ラジカル重合性基を有していてもよい。前記ラジカル重合性基としては、エチレン性不飽和基が好ましく、メタアクリロキシ基がより好ましい。本発明におけるオリゴマーとしては、いかなるオリゴマーでもよいが、例えば、オレフィン系エチレンオリゴマー、プロピレンオリゴマー、ブテンオリゴマー等、ビニル系スチレンオリゴマー、ビニルアルコールオリゴマー、ビニルピロリドンオリゴマー、アクリレートオリゴマー、メタクリレートオリゴマー等、ジエン系ブタジエンオリゴマー、クロロプレンゴム、ペンタジエンオリゴマー等、開環重合系ジ-,トリ-,テトラエチレングリコール、ポリエチレングリコール、ポリエチルイミン等、重付加系オリゴエステルアクリレート、ポリアミドオリゴマー、ポリイソシアネートオリゴマー、付加縮合オリゴマーフェノール樹脂、アミノ樹脂、キシレン樹脂、ケトン樹脂等等を挙げることができる。この中で、オリゴエステルメタアクリレートが好ましく、その中では、ウレタンメタアクリレート、ポリエステルメタアクリレート、エポキシメタアクリレートがより好ましく、ウレタンメタアクリレートが更に好ましい。ウレタンメタアクリレートとしては、脂肪族ウレタンメタアクリレート、芳香族ウレタンメタアクリレートが好ましく挙げられるが、脂肪族ウレタンメタアクリレートがより好ましく挙げられる。また、ウレタンメタアクリレートは、4官能以下のウレタンメタアクリレートであることが好ましく、2官能以下のウレタンメタアクリレートであることがより好ましい。ウレタンメタアクリレートを含有することにより、基材の密着性に優れ、硬化性に優れるインク組成物が得られる。オリゴマーについて、オリゴマーハンドブック古川淳二監修、株化学工業日報社も参照することができる。また、オリゴマーの市販品としては、以下に示すものが例示できる。ウレタンメタアクリレートとしては、例えば、第一工業製薬株製のR1204、R1211、R1213、R1217、R1218、R1301、R1302、R1303、R1304、R1306、R1308、R1901、R1150等や、ダイセルサイテック株製のEBECRYLシリーズ例えば、EBECRYL230、270、4858、8402、8804、8807、8803、9260、1290、1290K、5129、4842、8210、210、4827、6700、4450、220、新中村化学工業株製のNKオリゴU-4HA、U-6HA、U-15HA、U-108A、U200AX等、東亞合成株製のアロニックスM-1100、M-1200、M-1210、M-1310、M-1600、M-1960、Sartomer社製のCN964A85等が挙げられる。ポリエステルメタアクリレートとしては、例えば、ダイセルサイテック株製のEBECRYLシリーズ例えば、EBECRYL770、IRR467、81、84、83、80、675、800、810、812、1657、1810、IRR302、450、670、830、870、1830、1870、2870、IRR267、813、IRR483、811等、東亞合成株製のアロニックスM-6100、M-6200、M-6250、M-6500、M-7100、M-8030、M-8060、M-8100、M-8530、M-8560、M-9050等が挙げられる。また、エポキシメタアクリレートとしては、例えば、ダイセルサイテック株製のEBECRYLシリーズ例えば、EBECRYL600、860、2958、3411、3600、3605、3700、3701、3703、3702、3708、RDX63182、6040等等が挙げられる。オリゴマーは、1種単独で使用しても、2種以上を併用してもよい。本発明のインク組成物におけるオリゴマーの含有量としては、インク組成物の全重量に対して、0.1~50重量であることが好ましく、0.5~20重量であることがより好ましく、1~10重量であることが更に好ましい。<その他の成分>本発明のインク組成物は、必要に応じて、前記各成分以外に、共増感剤、紫外線吸収剤、酸化防止剤、褪色防止剤、導電性塩類、溶剤、塩基性化合物等を含んでいてもよい。これらその他の成分としては、公知のものを用いることができ、例えば、特開2009-221416号公報に記載されているものが挙げられる。また、本発明のインク組成物は、保存性、及び、ヘッド詰まりの抑制という観点から、重合禁止剤を含有することが好ましい。重合禁止剤の含有量は、本発明のインク組成物の全重量に対し、200~20,000ppmであることが好ましい。重合禁止剤としては、ニトロソ系重合禁止剤や、ヒンダードアミン系重合禁止剤、ハイドロキノン、ベンゾキノン、p-メトキシフェノール、TEMPO、TEMPOL、クペロンAl等が挙げられる。インクセット本発明のインクセットについて以下に説明する。本発明のインクセットは、シアンインク組成物、マゼンタインク組成物、イエローインク組成物、及び、ブラックインク組成物を少なくとも含み、これらのインク組成物のうち少なくとも1つは本発明のインク組成物である。本発明のインクセットは、シアンインク組成物、マゼンタインク組成物、イエローインク組成物、及び、ブラックインク組成物以外にも、他の色のインク組成物を有していてもよいし、同じ色のインク組成物を2種以上有していてもよい。他の色のインク組成物としては、特に制限はないが、例えば、ホワイトインク組成物、ライトシアンインク組成物、ライトマゼンタインク組成物、グレーインク組成物、メタリックインク組成物等が挙げられる。また、本発明のインクセットのうち、シアンインク組成物、マゼンタインク組成物、イエローインク組成物、及び、ブラックインク組成物が少なくとも本発明のインク組成物であることが好ましく、本発明のインクセットに含まれるインク組成物の全てが本発明のインク組成物であることが特に好ましい。本発明のインクセットに含まれるインク組成物が含有する好ましい顔料について以下に説明する。シアンインク組成物は、青あるいはシアン色を呈する顔料であるシアン顔料として、フタロシアニン顔料を少なくとも含有する。フタロシアニン顔料としては、C.I.ピグメントブルー15PigmentBlue15ともいう。、15:1、15:2、15:3、15:4、15:6、16、17:1、75、79等が挙げられる。シアンインク組成物におけるフタロシアニン顔料の含有量は、シアンインク組成物の全重量に対し、1.8~3重量であることが好ましく、2.0~2.8重量であることがより好ましい。マゼンタインク組成物は、赤あるいはマゼンタ色を呈する顔料であるマゼンタ顔料として、C.I.ピグメントバイオレット19、C.I.ピグメントレッド122若しくは202、又はC.I.ピグメントバイオレット19を含む混晶顔料を少なくとも含有することが好ましい。中でも、マゼンタ顔料として、好ましくはC.I.ピグメントバイオレット19/C.I.ピグメントレッド202混晶顔料、C.I.ピグメントバイオレット19/C.I.ピグメントレッド122混晶顔料、C.I.ピグメントバイオレット19、C.I.ピグメントレッド122、又はC.I.ピグメントレッド202を含有する。より好ましくは、C.I.ピグメントバイオレット19/C.I.ピグメントレッド202混晶顔料、C.I.ピグメントバイオレット19/C.I.ピグメントレッド122混晶顔料、C.I.ピグメントレッド122、又はC.I.ピグメントレッド202であり、更に好ましくは、C.I.ピグメントバイオレット19/C.I.ピグメントレッド202混晶顔料、C.I.ピグメントバイオレット19/C.I.ピグメントレッド122混晶顔料であり、特に好ましくは、C.I.ピグメントバイオレット19/C.I.ピグメントレッド202混晶顔料である。マゼンタ顔料の含有量は、マゼンタインク組成物の全重量に対し、4.0~6.0重量であることが好ましく、4.2~5.5重量であることがより好ましい。イエローインク組成物は、イエロー色を呈する顔料であるイエロー顔料として、C.I.ピグメントイエロー120、150、151、155、180、又は213を少なくとも含有することが好ましい。中でも、イエローインク組成物は、C.I.ピグメントイエロー150、155、又は180を含有することが好ましく、C.I.ピグメントイエロー150又は155を含有することがより好ましく、C.I.ピグメントイエロー155を含有することが特に好ましい。イエロー顔料の含有量は、イエローインク組成物の全重量に対し、2.0~4.0重量であることが好ましく、2.1~3.8重量であることがより好ましい。ブラックインク組成物は、ブラック色を呈する顔料であるブラック顔料として、カーボンブラックを少なくとも含有することが好ましい。ブラックインク組成物におけるカーボンブラックの含有量は、ブラックインク組成物の全重量に対し、2.0~3.5重量であることが好ましく、2.2~3.2重量であることがより好ましい。本発明のインクセットは、シアンインク組成物、マゼンタインク組成物、イエローインク組成物、及び、ブラックインク組成物を少なくとも含有し、前記シアンインク組成物、マゼンタインク組成物、イエローインク組成物、及び、ブラックインク組成物のうち少なくとも1つが本発明のインクジェットインク組成物であり、シアンインク組成物がフタロシアニン顔料を含有し、マゼンタインク組成物がC.I.ピグメントバイオレット19、C.I.ピグメントレッド122、又はC.I.ピグメントバイオレット19の混晶顔料を含有し、イエローインク組成物がC.I.ピグメントイエロー150、155、又は180を含有し、ブラックインクがカーボンブラック顔料を含有することが好ましい。また、本発明のインクセットは、マゼンタインク組成物がC.I.ピグメントバイオレット19の混晶顔料を含有し、イエローインク組成物がC.I.ピグメントイエロー150、155、又は180を含有することがより好ましい。本発明のインクセットで使用する顔料の分散は、前述の着色剤の分散と同様の方法で行うことができる。インクジェット記録方法、インクジェット記録装置及び印刷物本発明のインクジェット記録方法は、本発明のインク組成物をインクジェット記録用として被記録媒体支持体、記録材料等上に吐出し、被記録媒体上に吐出されたインク組成物に活性エネルギー線を照射し、インク組成物を硬化して画像を形成する方法である。より具体的には、本発明のインクジェット記録方法は、a1被記録媒体上に、本発明のインク組成物を吐出する工程、及び、b1吐出されたインク組成物に活性エネルギー線を照射して前記インク組成物を硬化する工程、を含むことが好ましい。本発明のインクジェット記録方法は、上記a1及びb1工程を含むことにより、被記録媒体上において硬化したインク組成物により画像が形成される。また、本発明の印刷物は、本発明のインクジェット記録方法によって記録された印刷物である。本発明のインクジェット記録方法におけるa1工程には、以下に詳述するインクジェット記録装置を用いることができる。<インクジェット記録装置>本発明のインクジェット記録方法に用いることができるインクジェット記録装置としては、特に制限はなく、目的とする解像度を達成し得る公知のインクジェット記録装置を任意に選択して使用することができる。すなわち、市販品を含む公知のインクジェット記録装置であれば、いずれも、本発明のインクジェット記録方法のa1工程における被記録媒体へのインク組成物の吐出を実施することができる。本発明で用いることができるインクジェット記録装置としては、例えば、インク供給系、温度センサー、活性エネルギー線源を含む装置が挙げられる。インク供給系は、例えば、本発明のインク組成物を含む元タンク、供給配管、インクジェットヘッド直前のインク供給タンク、フィルター、ピエゾ型のインクジェットヘッドからなる。ピエゾ型のインクジェットヘッドは、好ましくは1~100pl、より好ましくは8~30plのマルチサイズドットを、好ましくは320×320~4,000×4,000dpi、より好ましくは400×400~1,600×1,600dpi、更に好ましくは720×720dpiの解像度で吐出できるよう駆動することができる。なお、本発明でいうdpiとは、2.54cm当たりのドット数を表す。上述したように、本発明のインク組成物は、吐出されるインク組成物を一定温度にすることが好ましいことから、インクジェット記録装置には、インク組成物温度の安定化手段を備えることが好ましい。一定温度にする部位はインクタンク中間タンクがある場合は中間タンクからノズル射出面までの配管系、部材の全てが対象となる。すなわち、インク供給タンクからインクジェットヘッド部分までは、断熱及び加温を行うことができる。温度コントロールの方法としては、特に制約はないが、例えば、温度センサーを各配管部位に複数設け、インク流量、環境温度に応じた加熱制御をすることが好ましい。温度センサーは、インク供給タンク及びインクジェットヘッドのノズル付近に設けることができる。また、加熱するヘッドユニットは、装置本体を外気からの温度の影響を受けないよう、熱的に遮断又は断熱されていることが好ましい。加熱に要するプリンター立上げ時間を短縮するため、あるいは、熱エネルギーのロスを低減するために、他部位との断熱を行うとともに、加熱ユニット全体の熱容量を小さくすることが好ましい。上記のインクジェット記録装置を用いて、本発明のインク組成物の吐出は、インク組成物を、好ましくは25~80°C、より好ましくは25~50°Cに加熱して、インク組成物の粘度を、好ましくは3~15mPas、より好ましくは3~13mPasに下げた後に行うことが好ましい。特に、本発明のインク組成物として、25°Cにおけるインク粘度が50mPas以下であるものを用いると、良好に吐出が行えるので好ましい。この方法を用いることにより、高い吐出安定性を実現することができる。本発明のインク組成物のような放射線硬化型インク組成物は、概して通常インクジェット記録用インク組成物で使用される水性インク組成物より粘度が高いため、吐出時の温度変動による粘度変動が大きい。インク組成物の粘度変動は、液滴サイズの変化及び液滴吐出速度の変化に対して大きな影響を与え、ひいては画質劣化を引き起こす。したがって、吐出時のインク組成物の温度はできるだけ一定に保つことが必要である。よって、本発明において、インク組成物の温度の制御幅は、好ましくは設定温度の±5°C、より好ましくは設定温度の±2°C、更に好ましくは設定温度±1°Cとすることが適当である。次に、b1吐出されたインク組成物に活性エネルギー線を照射して、前記インク組成物を硬化する工程について説明する。被記録媒体上に吐出されたインク組成物は、活性エネルギー線を照射することによって硬化する。これは、本発明のインク組成物に含まれる重合開始剤が活性エネルギー線の照射により分解して、ラジカルなどの重合開始種を発生し、その開始種の機能に重合性化合物の重合反応が、生起、促進されるためである。このとき、インク組成物において重合開始剤と共に増感剤が存在すると、系中の増感剤が活性エネルギー線を吸収して励起状態となり、重合開始剤と接触することによって重合開始剤の分解を促進させ、より高感度の硬化反応を達成させることができる。ここで、使用される活性エネルギー線は、α線、γ線、電子線、X線、紫外線、可視光又は赤外光などが使用され得る。活性エネルギー線のピーク波長は、増感剤の吸収特性にもよるが、例えば、200~600nmであることが好ましく、300~450nmであることがより好ましく、320~420nmであることが更に好ましく、活性エネルギー線が、ピーク波長が340~400nmの範囲の紫外線であることが特に好ましい。また、本発明のインク組成物の、重合開始系は、低出力の活性エネルギー線であっても十分な感度を有するものである。したがって、露光面照度が、好ましくは10~4,000mW/cm2、より好ましくは20~2,500mW/cm2で硬化させることが適当である。活性エネルギー線源としては、水銀ランプやガス固体レーザー等が主に利用されており、紫外線光硬化型インクジェット記録用インク組成物の硬化に使用される光源としては、水銀ランプ、メタルハライドランプが広く知られている。しかしながら、現在環境保護の観点から水銀フリー化が強く望まれており、GaN系半導体紫外発光デバイスへの置き換えは産業的、環境的にも非常に有用である。更に、LEDUV-LED、LDUV-LDは小型、高寿命、高効率、低コストであり、光硬化型インクジェット用光源として期待されている。また、発光ダイオードLED及びレーザーダイオードLDを活性エネルギー線源として用いることが可能である。特に、紫外線源を要する場合、紫外LED及び紫外LDを使用することができる。例えば、日亜化学工業株は、主放出スペクトルが365nmと420nmとの間の波長を有する紫色LEDを上市している。更に一層短い波長が必要とされる場合、米国特許第6,084,250号明細書は、300nmと370nmとの間に中心付けされた活性エネルギー線を放出し得るLEDを開示している。また、他の紫外LEDも、入手可能であり、異なる紫外線帯域の放射を照射することができる。本発明で特に好ましい活性エネルギー線源はUV-LEDであり、特に好ましくは340~400nmにピーク波長を有するUV-LEDである。なお、LEDの被記録媒体上での最高照度は、10~2,000mW/cm2であることが好ましく、20~1,000mW/cm2であることがより好ましく、50~800mW/cm2であることが特に好ましい。本発明のインク組成物は、このような活性エネルギー線に、好ましくは0.01~120秒、より好ましくは0.1~90秒照射されることが適当である。活性エネルギー線の照射条件及び基本的な照射方法は、特開昭60-132767号公報に開示されている。具体的には、インク組成物の吐出装置を含むヘッドユニットの両側に光源を設け、いわゆるシャトル方式でヘッドユニットと光源を走査することによって行われる。活性エネルギー線の照射は、インク組成物の着弾後、一定時間好ましくは0.01~0.5秒、より好ましくは0.01~0.3秒、更に好ましくは0.01~0.15秒をおいて行われることになる。このようにインク組成物の着弾から照射までの時間を極短時間に制御することにより、被記録媒体に着弾したインク組成物が硬化前に滲むことを防止することが可能となる。また、多孔質な被記録媒体に対しても光源の届かない深部までインク組成物が浸透する前に露光することができるため、未反応モノマーの残留を抑えることができるので好ましい。更に、駆動を伴わない別光源によって完了させてもよい。国際公開第99/54415号パンフレットでは、照射方法として、光ファイバーを用いた方法やコリメートされた光源をヘッドユニット側面に設けた鏡面に当て、記録部へUV光を照射する方法が開示されており、このような硬化方法もまた、本発明のインクジェット記録方法に適用することができる。上述したようなインクジェット記録方法を採用することにより、表面の濡れ性が異なる様々な被記録媒体に対しても、着弾したインク組成物のドット径を一定に保つことができ、画質が向上する。なお、カラー画像を得るためには、明度の高い色から順に重ねていくことが好ましい。明度の高いインク組成物から順に重ねることにより、下部のインク組成物まで照射線が到達しやすくなり、良好な硬化感度、残留モノマーの低減、密着性の向上が期待できる。また、照射は、全色を吐出してまとめて露光することが可能だが、1色毎に露光するほうが、硬化促進の観点で好ましい。このようにして、本発明のインク組成物は、活性エネルギー線の照射により高感度で硬化することで、被記録媒体表面に画像を形成することができる。本発明のインクジェット記録方法は、本発明のインクセットを使用することが好ましい。本発明のインクジェット記録方法において、吐出する各着色インク組成物の順番は、特に限定されるわけではないが、明度の高い着色インク組成物から被記録媒体に付与することが好ましく、イエロー、シアン、マゼンタ、ブラックを使用する場合には、イエロー→シアン→マゼンタ→ブラックの順で被記録媒体上に付与することが好ましい。また、これにホワイトを加えて使用する場合にはホワイト→イエロー→シアン→マゼンタ→ブラックの順で被記録媒体上に付与することが好ましい。更に、本発明はこれに限定されず、イエロー、ライトシアン、ライトマゼンタ、シアン、マゼンタ、ブラック、ホワイトのインク組成物との計7色が少なくとも含まれる本発明のインクセットを好ましく使用することもでき、その場合には、ホワイト→ライトシアン→ライトマゼンタ→イエロー→シアン→マゼンタ→ブラックの順で被記録媒体上に付与することが好ましい。本発明において、被記録媒体としては、特に限定されず、支持体や記録材料として公知の被記録媒体を使用することができる。例えば、紙、プラスチック例えば、ポリエチレン、ポリプロピレン、ポリスチレン等がラミネートされた紙、金属板例えば、アルミニウム、亜鉛、銅等、プラスチックフィルム例えば、二酢酸セルロース、三酢酸セルロース、プロピオン酸セルロース、酪酸セルロース、酢酸酪酸セルロース、硝酸セルロース、ポリエチレンテレフタレート、ポリエチレン、ポリスチレン、ポリプロピレン、ポリカーボネート、ポリビニルアセタール等、上述した金属がラミネートされ又は蒸着された紙又はプラスチックフィルム等が挙げられる。また、本発明における被記録媒体として、非吸収性被記録媒体を好適に使用することができる。以下に実施例及び比較例を示し、本発明をより具体的に説明する。ただし、本発明はこれらの実施例によって限定されるものではない。なお、以下の記載における部とは、特に断りのない限り重量部を示すものとする。本発明で使用した素材は下記に示す通りである。IRGALITTEBLUEGLVOフタロシアニン顔料、チバスペシャルティーケミカルズ社製CINQUASIAMAGENTART355DC.I.ピグメントバイオレット19/C.I.ピグメントレッド202混晶顔料、チバスペシャルティーケミカルズ社製IRGAZINEMAGENTA2012C.I.ピグメントバイオレット19/C.I.ピグメントレッド122混晶顔料、チバスペシャルティーケミカルズ社製HOSTAPERMREDE5B02C.I.ピグメントバイオレット19顔料、クラリアント社製INKJETMAGENTAE02C.I.ピグメントレッド122顔料、クラリアント社製CINQUASIAMAGENTART343DC.I.ピグメントレッド202顔料、チバスペシャルティーケミカルズ社製CROMOPHTALREDA3BC.I.ピグメントレッド179顔料、チバスペシャルティーケミカルズ社製NOVOPERMYELLOWPHGC.I.ピグメントイエロー180顔料、クラリアント社製NOVOPERMYELLOWHN4GC.I.ピグメントイエロー150顔料、クラリアント社製NOVOPERMYELLOW4G01C.I.ピグメントイエロー155顔料、クラリアント社製CROMOPHTALYELLOW8GNC.I.ピグメントイエロー128顔料、クラリアント社製、比較例SPECIALBLACK250カーボンブラック顔料、チバスペシャルティーケミカルズ社製タイペークCR60-2酸化チタン顔料、石原産業株製SOLSPERSE32000Noveon社製分散剤SOLSPERSE41000Noveon社製分散剤V-CAPN-ビニルカプロラクタム、ISP社製SR9003プロピレングリコールPO変性ネオペンチルグリコールジアクリレート、Sartomer社製SR531トリメチロールプロパンフォーマルアクリレート95重量と、トリメチロールプロパントリアクリレート5重量の混合物、Sartomer社製SR339フェノキシエチルアクリレート、Sartomer社製SR2562-エトキシエトキシエチルアクリレート、Sartomer社製SR395イソデシルアクリレート、Sartomer社製EC6202-ヒドロキシ-3-フェノキシプロピルアクリレート、EternalChemical社製SR351Sトリメチロールプロパントリアクリレート、Sartomer社製SR3413-メチルペンタンジオールジアクリレート、Sartomer社製FA512Aジシクロペンタニルオキシエチルアクリレート、日立化成工業株製CN964A852官能脂肪族ウレタンアクリレート15重量トリプロピレングリコールジアクリレート含有、Sartomer社製FIRSTCUREST-1重合禁止剤、トリスN-ニトロソ-N-フェニルヒドロキシアミンアルミニウム塩10重量とフェノキシエチルアクリレート90重量との混合物、ChemFirst社製LUCIRINTPO光重合開始剤、2,4,6-トリメチルベンゾイルジフェニルホスフィンオキサイド、BASF社製IRGACURE184光重合開始剤、1-ヒドロキシシクロヘキシルフェニルケトン、チバガイギー社製IRGACURE819ビスアシルホスフィン光重合開始剤、チバガイギー社製IRGACURE369α-アミノケトン光重合開始剤、チバガイギー社製IRGACURE907α-アミノケトン光重合開始剤、チバガイギー社製SPEEDCUREITX光重合開始剤、イソプロピルチオキサントン、LAMBSON社製SPEEDCUREBP光重合開始剤、ベンゾフェノン、LAMBSON社製BYK307シリコーン系界面活性剤、BYKChemie社製シアンミルベースC1の調製、フタロシアニン顔料IRGALITTEBLUEGLVOを300重量部と、SR339を600重量部と、SOLSPERSE32000を100重量部とを撹拌混合し、シアンミルベースC1を得た。なお、シアンミルベースC1の調製は分散機モーターミルM50アイガー社製に入れて、直径0.65mmのジルコニアビーズを用い、周速9m/sで4時間分散を行った。マゼンタミルベースMM1C.I.ピグメントバイオレット19/C.I.ピグメントレッド202混晶顔料含有の調製CINQUASIAMAGENTART355Dを300重量部と、SR9003を600重量部と、SOLSPERSE32000を100重量部とを撹拌混合し、マゼンタミルベースMM1を得た。なお、マゼンタミルベースMM1の調製は分散機モーターミルM50アイガー社製に入れて、直径0.65mmのジルコニアビーズを用い、周速9m/sで10時間分散を行った。マゼンタミルベースMM2C.I.ピグメントバイオレット19/C.I.ピグメントレッド122混晶顔料含有の調製IRGAZINEMAGENTA2012を300重量部と、SR9003を600重量部と、SOLSPERSE32000を100重量部とを撹拌混合し、マゼンタミルベースMM2を得た。なお、マゼンタミルベースMM2の調製は分散機モーターミルM50アイガー社製に入れて、直径0.65mmのジルコニアビーズを用い、周速9m/sで10時間分散を行った。マゼンタミルベースMM3C.I.ピグメントバイオレット19含有の調製HOSTAPERMREDE5B02を300重量部と、SR9003を600重量部と、SOLSPERSE32000を100重量部とを撹拌混合し、マゼンタミルベースMM3を得た。なお、マゼンタミルベースMM3の調製は分散機モーターミルM50アイガー社製に入れて、直径0.65mmのジルコニアビーズを用い、周速9m/sで10時間分散を行った。マゼンタミルベースMM4C.I.ピグメントレッド122含有の調製INKJETMAGENTAE02を300重量部と、SR9003を600重量部と、SOLSPERSE32000を100重量部とを撹拌混合し、マゼンタミルベースMM4を得た。なお、マゼンタミルベースMM4の調製は分散機モーターミルM50アイガー社製に入れて、直径0.65mmのジルコニアビーズを用い、周速9m/sで10時間分散を行った。マゼンタミルベースMM5C.I.ピグメントレッド202含有の調製CINQUASIAMAGENTART343Dを300重量部と、SR9003を600重量部と、SOLSPERSE32000を100重量部とを撹拌混合し、マゼンタミルベースMM5を得た。なお、マゼンタミルベースMM5の調製は分散機モーターミルM50アイガー社製に入れて、直径0.65mmのジルコニアビーズを用い、周速9m/sで10時間分散を行った。マゼンタミルベースMM6C.I.ピグメントレッド179含有の調製CROMOPHTALREDA3Bを300重量部と、SR9003を600重量部と、SOLSPERSE32000を100重量部とを撹拌混合し、マゼンタミルベースMM6を得た。なお、マゼンタミルベースMM6の調製は分散機モーターミルM50アイガー社製に入れて、直径0.65mmのジルコニアビーズを用い、周速9m/sで10時間分散を行った。イエローミルベースYM1C.I.ピグメントイエロー155含有の調製NOVOPERMYELLOW4G01を300重量部と、SR9003を600重量部と、SOLSPERSE32000を100重量部とを撹拌混合し、イエローミルベースYM1を得た。なお、イエローミルベースYM1の調製は分散機モーターミルM50アイガー社製に入れて、直径0.65mmのジルコニアビーズを用い、周速9m/sで5時間分散を行った。イエローミルベースYM2C.I.ピグメントイエロー180含有の調製NOVOPERMYELLOWPHGを300重量部と、SR9003を600重量部と、SOLSPERSE32000を100重量部とを撹拌混合し、イエローミルベースYM2を得た。なお、イエローミルベースYM2の調製は分散機モーターミルM50アイガー社製に入れて、直径0.65mmのジルコニアビーズを用い、周速9m/sで10時間分散を行った。イエローミルベースYM3C.I.ピグメントイエロー150含有の調製NOVOPERMYELLOWHN4Gを300重量部と、SR9003を600重量部と、SOLSPERSE32000を100重量部とを撹拌混合し、イエローミルベースYM3を得た。なお、イエローミルベースYM3の調製は分散機モーターミルM50アイガー社製に入れて、直径0.65mmのジルコニアビーズを用い、周速9m/sで5時間分散を行った。イエローミルベースYM4C.I.ピグメントイエロー128含有の調製CROMOPHTALYELLOW8GNを300重量部と、SR9003を600重量部と、SOLSPERSE32000を100重量部とを撹拌混合し、イエローミルベースYM4を得た。なお、イエローミルベースYM4の調製は分散機モーターミルM50アイガー社製に入れて、直径0.65mmのジルコニアビーズを用い、周速9m/sで5時間分散を行った。ブラックミルベースK1カーボンブラック含有の調製SPECIALBLACK250を300重量部と、SR339を600重量部と、SOLSPERSE32000を100重量部とを撹拌混合し、ブラックミルベースK1を得た。なお、ブラックミルベースK1の調製は分散機モーターミルM50アイガー社製に入れて、直径0.65mmのジルコニアビーズを用い、周速9m/sで7時間分散を行った。ホワイトミルベースE酸化チタン含有の調製タイペークCR60-2を500重量部と、SR339を400重量部と、SOLSPERSE41000を100重量部とを撹拌混合し、ホワイトミルベースEを得た。なお、ホワイトミルベースEの調製は分散機モーターミルM50アイガー社製に入れて、直径0.65mmのジルコニアビーズを用い、周速9m/sで4時間分散を行った。<インク組成物の作製方法>表1~表5に記載の素材を混合、撹拌することで、実施例1~56及び比較例1~17の各インク組成物をそれぞれ得た。表面張力の測定方法インク組成物の表面張力は、表面張力計SIGMA702吊環法、KSVINSTRUMENTSLTD社製を用い、25°Cで測定を行った。<UVランプ光源により硬化させるインクジェット記録方法>UV硬化型インクジェットプリンターAcuityAdvance富士フイルム株製を用い、インクジェット画像を両方向印刷モード、Fineartモードで印刷した。Fineartモードは、同一画像部分を8パスで描画するマルチパスモードで行われる印刷である。該プリンターにはUVランプ光源がヘッドユニットの左右に装着されており、両方向印刷モードは、8回のマルチパス描画において、画像同一部分に、16回のUV露光が施される。OKトップコート王子製紙株製、コート紙上に、解像度600×450dpi、サイズ30cm×30cmで、画像網点濃度100、50、20画像の印刷を行った。ランプはIntegrationTechnology社製SUBZERO085Hbulbランプユニットを装着し、前後のランプ強度をレベル5に設定した。また、基材密着性評価用に、解像度600×450dpi、サイズ10cm×10cmの画像網点濃度100をそれぞれ、AVERYPERMANENT400ポリ塩化ビニル、Avery社製,REPSOLアクリル樹脂、Repsol社製、LEXANポリカーボネート、Lexan社製、ハイインパクトポリスチレンポリスチレン、Huntsman社製、コレックスポリプロピレン、Huntsman社製上に印刷した。印字中、路面照度を測定したところ、700mW/cm2であった。また、硬化性、粒状感評価用に、OKトップコート王子製紙株製、コート紙上に、解像度600×450dpi、サイズ30cm×30cmで、画像網点濃度100、50、20画像の印刷を、路面照度1,000mW/cm2、500mW/cm2、300mW/cm2に変更して行った。以下に説明する評価を実施し、結果を表1~表4に示した。<光沢度評価>上記インクジェット記録方法によって得られた画像を用い、SheenInstruments社製光沢度計を用い、OKトップコート王子製紙株製、コート紙上の画像網点濃度100部分について、測定角60°で測定を行った。測定は印刷から24時間後に行った。光沢度が高いほど見栄えがよく、良好な印刷物となるが、光沢度が10以下のものは、画像の見た目が極端にかすれて見えるので、許容外であると判断した。<着色画像濃度評価>上記インクジェット記録方法によって得られたシアン、マゼンタ、イエロー及びブラックの着色画像を用い、OKトップコート王子製紙株製、コート紙上の着色画像網点濃度100部分について、SPECTROEYEGretag社製で反射色濃度測定D65光源、視野角2°を行った。測定は印刷から24時間後に行った。着色濃度が高いほど、着色画像の鮮明性が高くなり、良好な印刷物となるが、ベタ着色画像濃度が1.55以下のものは鮮明性が非常に低く見えるため許容範囲外と判断した。<粒状性評価>上記インクジェット記録方法によって得られた画像を用い、各照度条件で印刷した画像について、画像から50cmの位置から目視で観察し、粒状感が目視で観察できるか確認した。5:照度300、500、700、1,000mW/cm2のすべての印刷物で粒状感が見られない。4:照度500、700、1,000mW/cm2の印刷物で粒状感が見られないが、照度300mW/cm2の画像では見られた。3:照度700、1,000mW/cm2の印刷物で粒状感が見られないが、照度300、500mW/cm2の画像では見られた。2:照度1,000mW/cm2の印刷物で粒状感が見られないが、照度300、500、700mW/cm2の画像では見られた。1:照度300、500、700、1,000mW/cm2のすべての印刷物で粒状感が見られた。プリンターの露光ラチテュードの観点で3以上を許容範囲とした。<硬化性評価>上記インクジェット記録方法によって得られた画像を用い、各照度条件で印刷した画像について、画像を触診により、画像のべとつきの程度を以下の基準で評価した。触診は印刷直後に行った。5:照度300、500、700、1,000mW/cm2のすべての印刷物でべとつきが無かった。4:照度500、700、1,000mW/cm2の印刷物でべとつきが無かったが、照度300mW/cm2の画像ではべとつきがあった。3:照度700、1,000mW/cm2の印刷物でべとつきが無かったが、照度300、500mW/cm2の画像ではべとつきがあった。2:照度1,000mW/cm2の印刷物でべとつきが無かったが、照度300、500、700mW/cm2の画像ではべとつきがあった。1:照度300、500、700、1,000mW/cm2のすべての印刷物でべとつきがあった。プリンターの露光ラチテュードの観点で3以上を許容範囲とした。<基材密着性評価方法:クロスカット、テープ剥離テスト>支持体を、PET基材VERALITE100、Veralite社製、厚さ8mm、又は、アクリル基材REPSOLGLASS、Repsol社製、厚さ22mmとする以外は、上記インクジェット記録方法に記載の内容と同等の方法で印刷物の作成を行った。ASTMD3359DIN53151に準拠し、クロスカットテープ剥離テストを実施し、以下の基準で評点を行った。スコアが高いほど印刷物の性能は高いが、加工適性等でハンドリング可能なレベルとして、ランク2以上を許容とした。5:画像の剥離面積が1未満である。4:画像の剥離面積が1以上5未満である。3:画像の剥離面積が5以上10未満である。2:画像の剥離面積が10以上30未満である。1:画像の剥離面積が30以上である。<耐ブロッキング性評価>上記インクジェット画像記録方法によって得られた画像を5cm×10cmサイズにカットしたものを10枚作成し、印刷面が上向きになるように重ね合わせ、更に5cm×10cmの面積を有する鉄製2kgの錘を置き、25°C下で24時間放置した。サンプル同士の張り付き具合を以下基準で評価した。実用上、画像の一部が転写を起すと印刷物としての価値がなくなってしまうことから、ランク3以上を許容レベルとした。5:画像の転写が全く見られなかった。印刷面同士をはがすときに抵抗がなかった。4:画像の転写は見られないが、印刷面同士をはがすときにやや抵抗があった。3:画像の転写は見られないが、印刷面同士をはがすときに大きな抵抗があった。2:画像の一部が僅かに転写した画像面積1未満。1:画像が転写した画像面積1以上。<LED光源により硬化させるインクジェット記録方法>ピエゾ型インクジェットノズルを有するインクジェット記録実験装置を用いて、被記録媒体への記録を行った。前記インクジェット記録装置は、計8つのインク供給系を有し、該インク供給系は、それぞれ各インク供給計で独立して元タンク、供給配管、インクジェットヘッド直前のインク供給タンク、フィルター、ピエゾ型のインクジェットヘッドから成る。作製したインク組成物をインクタンクに充填し、インク供給タンクからインクジェットヘッド部分までを断熱及び加温を行った。8つ有するピエゾ型のインクジェットヘッドには、インクジェットヘッドQ-classSapphireQS-256/10FUJIFILMDIMATIX社製、ノズル数256個を用い、並列に配列し、10~30plのマルチサイズドットを600×400dpiの解像度で射出できるよう同時に駆動し、両方向印刷8パスで描画するマルチパスモードで印刷した。該プリンターにはUVLEDランプ光源日亜化学工業株製NC4U134、発光波長385nmがヘッドユニットの左右に装着されており、被記録媒体上にインク組成物が着弾した0.05秒~0.3秒後に露光される。画像は両方向印刷モード8回のマルチパスにおいて描画し、この場合画像同一部分に、16回のUV露光が施される。OKトップコート王子製紙株製、コート紙上に、解像度600×400dpi、サイズ30cm×30cmで、画像網点濃度100、50、20画像の印刷を行った。ランプは電流量を調節し路面照度700mW/cm2に設定した。また、基材密着性評価用に、解像度600×400dpi、サイズ10cm×10cmの画像網点濃度100をそれぞれ、AVERYPERMANENT400ポリ塩化ビニル、Avery社製、REPSOLアクリル、Repsol社製、LEXANポリカーボネート、Lexan社製、ハイインパクトポリスチレンポリスチレン、Huntsman社製、コレックスポリプロピレン、Huntsman社製上に印刷した。また、硬化性、粒状感評価用に、OKトップコート王子製紙株製、コート紙上に、解像度600×400dpi、サイズ30cm×30cmで、画像網点濃度100、50、20画像の印刷を、路面照度1,000mW/cm2、500mW/cm2、300mW/cm2に変更して行った。以下、UVランプにより硬化させるインクジェット記録方法で得られた前述のサンプルと同様にして、LEDにより硬化させるインクジェット記録方法で得られたサンプルについて、光沢性評価、画像反射濃度評価、画像粒状性評価、硬化性評価、基材密着性評価、及び、耐ブロッキング性評価を実施した。評価結果を、表5に示した。表1~表5の結果により、本発明によれば、高光沢で、高い画像濃度を有し、低濃度画像の画像凝集による粒状感が少なく、ポリプロピレン等への基材密着性に優れ、耐ブロッキング性に優れるインクジェットインク組成物を得ることがわかる。"